(57)【要約】【課題】編地のストレッチ性からもたらされるクッションの変形追随性により、非常に良好な風合いを示し、なおかつ編地の近赤外線の遮断による、ひんやり感の感じられるビーズクッションを提供すること。【解決手段】扁平度が３以上のポリエステル繊維およびポリウレタン弾性繊維を用い、特定の通気度、近赤外線透過率、伸長率、伸長回復率、近赤外線反射率を有し、ストレッチ性を有する、表面及び／又は裏面に金属膜が付着されてなる編地を、側地として用いたビーズクッション。【選択図】なし【特許請求の範囲】
【請求項１】
扁平度が３以上のポリエステル繊維およびポリウレタン弾性繊維からなり、表面及び／又は裏面に金属膜が付着されてなるストレッチ性を有する下記特性（１）〜（５）を満たす編地を、側地として用いたビーズクッション。
（１）通気度≧２０ｃｃ／ｓｅｃ・ｃｍ２
（２）近赤外線透過率≦２０％
（３）縦方向、横方向のうち、少なくとも一方への伸長率≧５０％
（４）伸長回復率≧８０％
（５）近赤外反射率≧２０％
【発明の詳細な説明】
【０００１】
【発明の属する技術分野】
本発明はビーズクッションに関し、更に詳しくは、編地のストレッチ性により、ソフトな風合いと適度な圧力分散性を兼ね備え、かつ編地の熱線遮蔽効果により、ひんやり感を感じられるビーズクッションに関する。
【０００２】
【従来の技術】
従来、弾性繊維、特にポリウレタン繊維などを用いて作られた、ストレッチ性に優れた編地はクッションの側地などにも採用されている。ストレッチ性はクッション等の変形することを前提とした商品には特に好ましく採用されているが、近年、個人の好みが多様化することに応じて、これらの編地には、ストレッチ性だけでなく、更に有効な機能が必要とされてきている。
【０００３】
その機能のひとつとして注目されているものとして、ひんやり感がある。編地はクッションの側地でも、内部の綿、ビーズ、マイクロビーズなどのクッション材を側地で覆い、内部からのクッション材の飛び出しを防いでいるが、人体や太陽光から発せられる近赤外線が内部クッション材に蓄積されるため、長時間使用し続けると生ぬるく感じてしまうことがあったり、夏場では太陽光にさらされる場所にあるものはその熱がなかなか抜けないといった問題があった。
【０００４】
【発明が解決しようとする課題】
本発明はかかる事情を背景として鋭意検討した結果、達成されたものであり、編地のストレッチ性からもたらされるクッションの変形追随性により、非常に良好な風合いを示し、なおかつ編地の近赤外線の遮蔽によるひんやり感の感じられるビーズクッションを提供しようとするものである。
【０００５】
【課題を解決するための手段】
すなわち本発明は以下の構成よりなる。
扁平度が３以上のポリエステル繊維およびポリウレタン弾性繊維からなり、表面及び／又は裏面に金属膜が付着されてなるストレッチ性を有する下記特性（１）〜（５）を満たす編地を、側地として用いたビーズクッション。
（１）通気度≧２０ｃｃ／ｓｅｃ・ｃｍ２
（２）近赤外線透過率≦２０％
（３）縦方向、横方向のうち、少なくとも一方への伸長率≧５０％
（４）伸長回復率≧８０％
（５）近赤外反射率≧２０％
【０００６】
以下、本発明について詳細に説明する。
【０００７】
本発明に用いるポリエステル繊維とは、ポリエチレンテレフタレート、ポリトリメチレンテレフタレート、ポリブチレンテレフタレートなどのフィラメントを意味する。
【０００８】
その中でも実使用における物性、加工性の良好さなどを考慮に入れると、特にポリエチレンテレフタレートマルチフィラメントが望ましい。
【０００９】
これらのストレッチ性を得る目的で、本発明のビーズクッションに用いられる編地には伸長回復性からポリウレタン繊維を含有することが好ましい。ポリウレタン繊維とはポリマー骨格にウレタン結合を含み、ストレッチ性に富む編地を提供し得るものであって、ポリマー骨格としてはポリエーテル系、ポリエステル系のいずれであっても良い。
【００１０】
また編地とは、ポリエステル繊維およびポリウレタン弾性繊維を用いて作られた編物であり、経編、横編み、丸編み等を意味し、本発明のビーズクッションは該編地を側地に用いたものである。
【００１１】
これらの編地の通気度は２０ｃｃ／ｓｅｃ・ｃｍ２以上であることが望ましい。通気度がこの値に達しないと、空気対流による、熱の拡散性が損なわれるため、熱がこもりやすくなり、編地の断熱による効果が阻害されてしまう。より、望ましくは３０ｃｃ／ｓｅｃ・ｃｍ２以上であり、いっそう好ましくは４０ｃｃ／ｓｅｃ・ｃｍ２以上である。但し、あまりにも通気度が高すぎると、近赤外線透過率が高くなり、また、布帛強力が低くなるため、２００ｃｃ／ｓｅｃ・ｃｍ２以下であることが好ましい。
【００１２】
本発明のビーズクッションに用いられる編地の近赤外線透過率は２０％以下であることが好ましい。近赤外線透過率が２０％より高くなると、外部からの近赤外線による熱により、編地で覆われた内側が暖まり、低温を保持することができなくなる。より好ましくは１０％以下であり、一層好ましくは７％以下である。
【００１３】
本発明の編地はストレッチ性を有しており、この特性により快適なフィット性を得ることが出来る、編物のストレッチ方向は縦方向、横方向のいずれか一方で良い。伸長率としては、縦方向、横方向のうちの少なくともいずれか一方が５０％以上が望ましく、より望ましくは８０％以上、一層望ましくは１００％以上である。更に好ましくは縦方向、横方向の２方向に各々５０％以上の伸長率とすることで一層効果が明確になる。２方向に各々８０％、１００％以上の伸長率とすることは極めて好ましい態様と言える。但し、あまりにも伸長率が大き過ぎると製編自体が困難となるため、４００％以下としておくことが好ましい。また、使用時の着用性や見栄え（ワライ）などの問題が起こらないためには伸長回復率が８０％以上であることが望ましく、より好ましくは８５％以上であり、一層好ましくは９０％以上である。
【００１４】
本発明のビーズクッションに用いる編地の近赤外線反射率は２０％以上であることが好ましい。近赤外線反射率が２５％より低くなると、外部からの近赤外線が編地に吸収され、編地自体の温度が上昇し、編地と接している内部材温度が上昇してしまう。より好ましくは２５％以上であり、一層好ましくは３０％以上である。近赤外線反射率は１００％に近いほど好ましい。
【００１５】
本発明のビーズクッションに用いる編地を構成するポリエステル繊維の断面形状が扁平度３以上であることが好ましい。扁平度３以上の扁平断面であることで、近赤外線の反射率を向上しやすくなるばかりでなく、編地のソフト性が向上する。扁平度は繊維断面の長軸方向の長さを短軸方向の長さで除して求めることができる。扁平度のより好ましい範囲は４以上であり、一層好ましくは５以上である。
【００１６】
ポリエステル繊維とポリウレタン弾性繊維により作られた当該編地の表面及び／または裏面に金属膜を付着することにより、この効果はより一層良くなる。金属膜の付着方法としては、ラミネートやコーティング、プリント、スパッタリング等があるが、通気性やストレッチ性、風合いを考慮に入れると、プリントやスパッタリングで加工することが好ましい。
【００１７】
金属膜としては、ステンレス、チタン、アルミ等が考えられるが、耐食性や皮膚刺激性等を考慮に入れると、チタンであることが好ましい。また、風合いから金属膜を含んだ編地の厚みとして、１．００ｍｍ以下、さらには０．９ｍｍ以下であることが好ましい。
【００１８】
扁平断面繊維を用いることにより、近赤外線反射率は著しく向上して、非常に望ましい。丸断面からなる編み地は、表面凹凸が残っているため、扁平断面繊維に比べると近赤外線反射率は低い。また、いずれもスパッタリング加工をかけることにより、近赤外線を効果的に遮断し、近赤外線透過率を著しく下げることが出来る。
【００１９】
また、当該編地に含まれる無機（酸化）物量は２重量％以下であることが好ましい。当無機（酸化）物は、近赤外線の放射効果があるため、保温製品に用いる繊維で多く使われるが、多く入れすぎると、原糸としての強力を損ねる場合がある。また、同様に無機（酸化）物量が多くなると、光や紫外線を受けると近赤外線を放射することから、編地そのものの温度が高くなる場合がある。よりこのましくは１％以下であり、一層好ましくは、０．５％以下である。当該編地に含まれる無機（酸化）物量はゼロ％であっても構わない。
【００２０】
本発明のビーズクッションは前記のような編地を側地として用いることにより得られる。側地は編地を縫製されてなるもので、該側地の内部に発泡スチロール製などのビーズやマイクロビーズなどを詰め込んで得られるものである。本発明のビーズクッションは側地を形成する編地のストレッチ性によって、ソフトな風合いと適度な圧力分散性を兼ね備えることによる良好なクッション性や近赤外線遮断効果によって、ひんやり感を有するものである。
【００２１】
以下、実施例により本発明を説明するが、本発明がこれら実施例によって限定されるものではない。
【００２２】
本発明の編地の評価については、以下の方法で測定したものである。
通気度：ＪＩＳ　Ｌ１０１８　フラジール法
近赤外線透過率：分光光度計（島津　ＵＶ−３１００）により、７２０ｎｍ〜２０００ｎｍの波長域の透過率を測定した。
近赤外線反射率：分光光度計（島津　ＵＶ−３１００）により、７２０ｎｍ〜２０００ｎｍの波長域の反射率を測定した。
伸長率・伸長回復率：ＪＩＳ　Ｌ１０９６　Ｂ−１法（定荷重法）
伸長回復率は３０秒後の値を測定した。
【００２３】
（実施例１）
常法に従って製造された４４デシテックスのポリエーテル系ポリウレタン糸および、４１デシテックス／３６フィラメントの扁平度５の扁平断面のポリエステル（酸化チタン添加率０．４％）を用いて、３６ゲージのトリコット編み機を使用し、ハーフ組織の２ＷＡＹトリコットを作成した。次いで、プリウェッターープリセット（１９０℃×４０秒）ー染色（液流染色１１０℃×２０分）−仕上げセット（１７０℃×４０分）の条件で加工し、さらにスパッタリング加工により編地表面に金属チタンを約４００Åの厚さで付着し、編地を得た。この編地の性量は、１１０コース／インチ、６０ウェール／インチ、厚みは０．６７０ｍｍであった。さらにこの編み地を用いてクッション側地を縫製し、内部に発泡スチロールビーズを詰め込み、ビーズクッションを作成した。このビーズクッションは編地のストレッチ性により、ソフトな風合いと適度な圧力分散性を兼ね備え、かつ編地の熱線遮蔽効果により、ひんやり感を感じられる物であった。
【００２４】
（実施例２）
常法に従って製造された４４デシテックスのポリエーテル系ポリウレタン糸および、５６デシテックス／３６フィラメントの扁平度５の扁平断面のポリエステル（酸化チタン添加率０．４％）を用いて、３２ゲージのトリコット編み機を使用し、ハーフ組織の２ＷＡＹトリコットを作成した。次いで、プリウェッターープリセット（１９０℃×４０秒）ー染色（液流染色１１０℃×２０分）−仕上げセット（１７０℃×４０分）の条件で加工し、さらにスパッタリング加工により編地表面に金属チタンを約４００Åの厚さで付着し、編地を得た。この編地の性量は、１０４コース／インチ、５６ウェール／インチ、厚みは０．６９０ｍｍであった。さらにこの編地を用いてクッション側地を縫製し、内部に発泡スチロールビーズを詰め込み、ビーズクッションを作成した。このビーズクッションは編地のストレッチ性により、ソフトな風合いと適度な圧力分散性を兼ね備え、かつ編地の熱線遮蔽効果により、ひんやり感を感じられる物であった。
【００２５】
（比較例１）
ポリウレタン弾性繊維を用いずにポリエステル繊維のみでトリコットを作成した以外は実施例１と同様にした。この編地の性量は、５６コース／インチ、５１ウェール／インチ、厚みは０．４３０ｍｍであった。さらにこの編地を用いてクッション側地を縫製し、内部に発泡スチロールビーズを詰め込み、ビーズクッションを作成した。このビーズクッションは編地のストレッチ性が無いために風合いが硬く十分な圧力分散性を得られなかった。また、使用によりすぐにビーズの温度が上がり、使用快適性が損なわれた。
【００２６】
（比較例２）
実施例１のポリウレタン弾性糸とポリエステルフィラメントを組合せて（３８インチ径・２８ゲージ）を使用してベア天竺の編地を編成した以外は実施例１に従い行ない経密度１００コース／インチ、緯密度５４ウェール／インチ、厚み０．５１０ｍｍの編地を得た。さらにこの編み地を用いてクッション側地を縫製し、内部に発泡スチロールビーズを詰め込み、ビーズクッションを作成した。このビーズクッションは編地のストレッチ性により、ソフトな風合いと適度な圧力分散性はあるが、使用時にビーズのモレが発生した。また、使用によりすぐにビーズの温度が上がり、使用快適性が損なわれた。
【００２７】
上記実施例および比較例でビーズクッションの側地として用いた編地の評価結果を表１に示す。
【００２８】
【表１】
2004097252.tif 000002
【００２９】
【発明の効果】
本発明によって、その編地のストレッチ性からもたらされるクッションの変形追随性により、非常に良好な風合いを示し、なおかつ編地の近赤外線の遮断によるひんやり感の感じられるビーズクッションの提供が可能となった。